表面核生成部を含むガラスセラミックを含むことを特徴とするテレビ用カバーガラス。前記ガラスセラミックはイオン交換されていることを特徴とする請求項1に記載のカバーガラス。前記ガラスセラミックはリチウムアルミナシリケート組成物を含むことを特徴とする請求項1に記載のカバーガラス。前記組成物は、フッ素、塩素、亜鉛、またこれらの組合せがドープされていることを特徴とする請求項3に記載のカバーガラス。前記ガラスセラミックは、照明光源の波長の4倍未満の核生成サイトを含むことを特徴とする請求項1に記載のカバーガラス。本明細書に記載する、TVカバーガラス用途の表面核生成ガラスセラミックは、次の利点の1つ以上を有し得る。表面核生成ガラスセラミックの表面結晶層は、様々なサイズの結晶、および層の厚さを成長させることによって、そのような表面からの光の散乱を調節するために、かつ/または強度の増大を調節するために利用することができる。そのようなガラスは、TVのスイッチを切ると照明となり得るTVカバーガラスとして使用され得る。高いガラス強度は、TVカバーガラス用途において、さらなる利益となる。従来のガラス強化方法は、イオン交換プロセスを含む。表面核生成ガラスセラミックは、イオン交換によって達成されるガラス強度に近いガラス強度を提供するが、より低コストである可能性がある。必要ならば、強度をさらに高めるため、表面核生成ガラスセラミックにイオン交換を行うことができる。一実施形態は、表面核生成部を含むガラスセラミックを含むテレビ用カバーガラスである。本発明のさらなる特徴および利点を次の詳細な説明に記載するが、これについて、一部は、その詳細な説明から当業者には容易に明らかになるであろうし、あるいは、ここに記載の詳細な説明および特許請求の範囲、並びに添付の図面に記載されているように本発明を実施することによって認識されるであろう。前述の概要と次の詳細な説明はいずれも、本発明を単に例示するものであって、本発明の特性および特徴を特許請求の範囲に記載のように理解するための概要またはフレームワークを提供することを意図するものであることはいうまでもない。添付の図面は、本発明のさらに深い理解を提供するために含まれており、本明細書に組み込まれ、その一部を構成する。図面は本発明の1つ以上の実施形態を示し、詳細な説明とともに、本発明の原理および操作を説明するものである。本発明は、以下の詳細な説明のみで、または詳細な説明と添付図面から、理解することができる。次に、本発明の種々の実施形態について詳細に説明するが、その一例を添付の図面に示す。本明細書で使用されるとき、用語平面的は、トポグラフ的に実質平らな表面を有することとして定義され得る。図1に示す一実施形態は、表面核生成部12を含むガラスセラミック10を含むテレビ用カバーガラス100である。一実施形態においては、表面核生成部は30マイクロメートル~150マイクロメートルの平均厚さを有する。いくつかの実施形態においては、ガラスセラミックは2つ以上の表面核生成部を有する。一実施形態においては、ガラスセラミックは、2つの表面核生成部を含み、1つはシートの第1の表面に位置し、他の1つは第2の表面に位置している。一実施形態においては、ガラスセラミックは、亜鉛ドープリチウムアルミナシリケートを含む。高い材料強度は、TVカバーガラスに有利である。表面核生成ガラスセラミックはイオン交換によって達成される強度と略同等の強度を提供するが、コストは大きく低減される。必要ならば、強度をさらに高めるため、これらのガラスセラミックをイオン交換することができる。いくつかの実施形態では、ガラスセラミックはイオン交換される。一実施形態においては、ガラスセラミックは1種以上のアルカリイオンの塩を含む塩浴中でイオン交換される。ガラスセラミックは、その機械的特性を変化させるためにイオン交換することができる。例えば、リチウムまたはナトリウムなどの小さいアルカリイオンを、ナトリウム、カリウム、ルビジウムまたはセシウムなどのより大きいアルカリイオンを1種以上含む溶融塩中でイオン交換することができる。歪み点を十分に下回る温度で十分な時間行われる場合、より大きいアルカリが塩浴からガラスセラミック表面に移行し、より小さいイオンがガラスセラミックの内部から塩浴中へ移行する拡散プロファイルを生ずるであろう。試料を取り出すと、表面が圧縮され、損傷に対する強靭性が増大する。ガラスセラミック中に既に存在している大きなアルカリも塩浴中でより小さいアルカリと交換され得る。これが歪み点に近い温度で行われ、そしてガラスが取り出され、その表面が急激に高温にまで再加熱され、急激に冷却される場合、ガラスセラミックの表面は、焼き戻しによって導入された相当の圧縮応力を示すであろう。銅、銀、タリウムなどを含む一価のカチオンが、ガラスセラミック中に既に存在しているアルカリと交換され得ること、そして、それらもまた、照明に色を導入したり、あるいは光を捕獲したりするための高屈折率の層を導入するなどの、潜在的な価値の属性を最終用途に付与することは、当業者であれば明らかであろう。一実施形態においては、ガラスセラミックは平面的である。一実施形態においては、第1の表面および/または第2の表面は、トポグラフ的に実質平らである。他の一実施形態においては、両表面がいずれも、トポグラフ的に実質平らである。一実施形態においては、表面核生成ガラスセラミックは、リチウムアルミナシリケート組成物を含むガラスセラミックを含み、熱処理後、冷却時にガラスセラミック表面の結晶によって圧縮応力が生じるため、高い強度を有する。一実施形態においては、組成物にフッ素、塩素、亜鉛、またはそれらの組合せがドープされている。一実施形態においては、組成物は、モルパーセントで、60~70のSiO2、10~20のAl2O3、および5~15のLi2Oを含む。組成物は、0超~20パーセントのROここで、Rはアルカリ土類金属であるをさらに含むことができる。一実施形態においては、RはCa、Mg、またはそれらの組合せである。一実施形態においては、組成物は、0超~10パーセントのM2Oここで、Mはアルカリ金属であるをさらに含む。一実施形態においては、MはNaである。組成物の例をモルパーセントで表1に示す熱処理の温度および長さにより、結晶化表面下ではガラスの初期状態を維持しつつ、成長した結晶層の厚さに依存する全体の透明度を制御することができる。ガラス表面で成長した結晶サイズ、およびそのような結晶層の厚さは、入射光をコントロールし、散乱させることができる。これは、テレビのスイッチを切った時に、例えば発光ダイオードLEDからの光を散乱させるであろう。一実施形態に係る、表面核生成部12を含むガラスセラミック10を含むテレビ用カバーガラス100の断面の走査型電子顕微鏡SEM像を図1に示す。一実施形態に係る、表面核生成部12の上面の走査型電子顕微鏡SEM像を図2に示す。図1および図2に示した核生成部はいずれも、表1のガラスセラミック例1を800°Cで4時間熱処理した後のものであった。ガラスセラミックは、表面核生成部から出る光の散乱を調節するために使用することができる。TVカバーガラスの光散乱に影響を及ぼすために、表面核生成部内の様々なサイズの粒子を使用することができる。一実施形態においては、ガラスセラミックの平均厚さは、3.2ミリメートルmm以下、例えば0.7ミリメートル~1.8ミリメートルである。一実施形態においては、表面核生成部は、250マイクロメートル以下、例えば0超~250マイクロメートル、例えば10マイクロメートル~250マイクロメートル、例えば15マイクロメートルμm~250マイクロメートルの平均厚さを有する。一実施形態においては、表面核生成部は、150マイクロメートル以下、例えば0超~150マイクロメートル、例えば10マイクロメートル~150マイクロメートル、例えば15マイクロメートルμm~150マイクロメートルの平均厚さを有する。一実施形態において、表面核生成部が2つ以上存在する場合、250マイクロメートル以下、例えば0超~250マイクロメートル、例えば10マイクロメートル~250マイクロメートル、例えば15マイクロメートルμm~250マイクロメートルの全平均厚さを有する。一実施形態において、表面核生成部は、150マイクロメートル以下、例えば0超~150マイクロメートル、例えば10マイクロメートル~150マイクロメートル、例えば15マイクロメートルμm~150マイクロメートルの平均厚さを有する。一実施形態において、ガラスセラミックは、完全には結晶化していない。他の一実施形態では、ガラスセラミックは90以下の結晶度、例えば0パーセント超~90パーセントの結晶度である。非晶質のガラス層がある。いくつかの実施形態では、非晶質のガラスを挟んで2つの表面核生成部が存在する。図3は、全平均厚さが30μm各表面核生成部の平均厚さ15μmの2つの表面核生成部を有するガラスセラミックの、全光線ライン14および拡散光ライン16透過率対波長を示す透過スペクトル図である。図4は、ガラスセラミックの一例の、ライン18で示すヘイズ拡散光または全光線透過率比のプロットである。光散乱の結果を図3および図4に示す。透過率およびヘイズの結果は、高い全光線透過率であって、かつ低いヘイズであることが有利であるため、いずれもTVカバーガラス用途として非常に満足できるものである。フッ素および塩素を追加することにより、熱処理条件が変わり、表面の結晶成長に対する他のコントロール法が追加された。代表的なガラス組成物を表1に示す。本明細書に記載した高強度のガラスセラミックは、TVカバーガラスが衝撃に耐え得るために要求される追加の要件を満たすことができる。表面核生成ガラスセラミックは、小さい約1マイクロメートル散乱サイト、およびより大きい約10マイクロメートル散乱サイトを含むことができる。これにより、角度に依存しない良好な散乱を提供することができる。小さなサイトは角度に殆ど依存しない散乱を与え、それにより、光を受けたTVカバーガラススクリーンの角度に殆ど依存しないビューを得ることが可能になる。これを図5に示すが、それは、ガラスセラミックの一例の400nm、600nm、800nmおよび1000nmにおける角散乱のプロットである。いくつかの実施形態のカバーガラスにおいては、ガラスセラミックは、光源、例えば1つ以上のLED光の波長の4倍未満の核生成サイトを含む。例えば、0.5マイクロメートルの波長の光源では、核生成サイト、図2中の特徴20は、直線長さで2マイクロメートル未満であることが好ましいであろう。発明の精神または範囲から逸脱することなく、本発明に様々な修正および変更を加えることができることは、当業者には明らかであろう。したがって、この発明の修正および変更が添付の特許請求の範囲およびその等価物の範囲内であれば、本発明がそれらを包含することを意図するものである。